Utilisation d’un système multicouche F1 comprenant : - une couche C1 comprenant au moins un polypropylène, - une couche adhésive Ad constituée par une composition auto-adhésive thermofusible CA comprenant : une composition (a1) de copolymères blocs styréniques comprenant au moins un bloc élastomère ; une ou plusieurs résines tackifiantes (a2) ; - une couche C2 comprenant au moins un polypropylène, ledit système multicouche F1 comprenant au moins 80% en poids de polypropylène ou d’un mélange de polypropylènes par rapport au poids total dudit système, pour préparer un article recyclé. Utilisation selon la revendication 1, caractérisé en ce que la composition (a1) de copolymères blocs styréniques comprenant au moins un bloc élastomère est constituée, sur la base de son poids total : - de 10 à 90 % en poids d’au moins un copolymère dibloc choisi dans le groupe comprenant les SI, SBI, SIB, SB, SEB, et SEP, et - de 10 à 90 % en poids d’au moins un copolymère tribloc choisi dans le groupe comprenant les SIS, SIBS, SBS, SEBS et SEPS. Utilisation selon l’une quelconque des revendications 1 ou 2, caractérisée en ce que la teneur en composition (a1) dans la composition auto-adhésive thermofusible CA va de 30% à 80% en poids, de préférence de 40% à 70% en poids, par rapport au poids total de ladite composition CA. Utilisation selon l’une quelconque des revendications 1 à 3, caractérisée en ce que la teneur en motifs styréniques totale de ladite composition (a1) varie de 10 à 40 % en poids sur la base du poids total de (a1). Utilisation selon l’une quelconque des revendications 1 à 4, caractérisée en ce que la teneur en copolymère dibloc dans la composition (a1) varie de 15 à 80 %, de préférence de 50 à 80 %. Utilisation selon l’une quelconque des revendications 1 à 5, caractérisée en ce que la composition auto-adhésive thermofusible CA comprend : - de 40 à 70 % en poids d’une composition (a1) de copolymères blocs styréniques comprenant au moins un bloc élastomère, ladite composition (a1) étant constituée, sur la base de son poids total : - de 10 à 90 % en poids d’au moins un copolymère dibloc choisi dans le groupe comprenant les SI, SBI, SIB, SB, SEB, et SEP, et - de 10 à 90 % en poids d’au moins un copolymère tribloc choisi dans le groupe comprenant les SIS, SIBS, SBS, SEBS et SEPS ; la teneur en motifs styréniques totale de ladite composition (a1) variant de 10 à 40 % en poids sur la base du poids total de (a1) ; et - de 30 à 60 % en poids d’une ou plusieurs résines tackifiantes (a2). Utilisation selon l’une quelconque des revendications 1 à 6, caractérisée en ce que la composition (a1) est constituée d’un copolymère tribloc SIS et d’un copolymère dibloc SI. Utilisation selon l’une quelconque des revendications 1 à 7, caractérisée en ce que le système multicouche F1 comprend au moins 80%, préférentiellement au moins 85% en poids, et encore plus préférentiellement au moins 90% en poids de polypropylène ou d’un mélange de polypropylènes par rapport au poids total dudit système. Utilisation selon l’une quelconque des revendications 1 à 8, caractérisée en ce que l’article recyclé est un film monocouche, un laminé, un complexe (multicouches), un article moulé, de préférence un article moulé. Utilisation selon l’une quelconque des revendications 1 à 9, caractérisée en ce que l’article recyclé comprend au moins 90%, plus préférentiellement au moins 95%, encore plus préférentiellement au moins 97% en poids de polypropylène ou d’un mélange de polypropylènes par rapport au poids total dudit article recyclé. Utilisation de la composition auto-adhésive thermofusible CA telle que définie selon l’une quelconque des revendications 1 à 10, pour préparer un article recyclé. Utilisation de la composition auto-adhésive thermofusible CA telle que définie selon l’une quelconque des revendications 1 à 11, pour améliorer la résistance aux chocs d’un article recyclé, de préférence d’un article recyclé à base de polypropylène. Utilisation selon la revendication 12, pour améliorer d’au moins 5%, de préférence d’au moins 15%, la résistance aux chocs d’un article recyclé comprenant ladite composition auto-adhésive thermofusible CA, par rapport à un article contrôle constitué de 100% de polypropylène et dépourvu de ladite composition auto-adhésive thermofusible. Procédé de préparation d’un article recyclé, ledit procédé comprenant : a) la fourniture du système multicouche F1 tel que défini selon l’une quelconque des revendications 1 à 10; b) la conversion du système multicouche F1 en copeaux ; c) le mélange optionnel des copeaux obtenus à l’étape b) avec du polypropylène recyclé ou vierge ; d) la conversion des copeaux de l’étape b) ou du mélange de l’étape c) en un article recyclé. Article recyclé susceptible d’être obtenu selon le procédé tel que défini dans la revendication 14.